【手続補正書】
【提出日】平成26年2月3日(2014.2.3)
【手続補正１】
【補正対象書類名】特許請求の範囲
【補正対象項目名】全文
【補正方法】変更
【補正の内容】
【特許請求の範囲】
【請求項１】
押出しソリッド本体を含むＮＯｘ吸収剤触媒であって、
前記押出しソリッド本体が、
（Ａ）１０-９５重量％の少なくとも１つのマトリックス成分と、５-９０重量％のゼオライトモレキュラーシーブと、非ゼオライトモレキュラーシーブ、又はこれらのうち２つ以上の混合物を含んでなるが、少なくとも１つのアルカリ金属化合物、セリウム化合物、又は少なくとも１つのアルカリ土金属化合物を含まず、前記触媒が、（ａ）少なくとも１つの貴金属と、（ｂ）少なくとも１つのアルカリ金属又は少なくとも１つのアルカリ土金属を含む少なくとも１つの金属を含んでなり、ここで（ａ）及び（ｂ）は前記押出しソリッド本体の表面上の１つ以上のコーティング層に収容されてなり、前記１つ以上のコーティング層はゼオライトモレキュラーシーブ、非ゼオライトモレキュラーシーブ、又はこれらのうち２つ以上のモレキュラーシーブの混合物を含有しないものか、又は、
（Ｂ）１０-９５重量％の少なくとも１つのマトリックス成分と、５-８０重量％の選択的に安定化したセリアの何れかを含んでなるが、ゼオライトモレキュラーシーブ、非ゼオライトモレキュラーシーブ、又はこれらのうち２つ以上のモレキュラーシーブの混合物を含有しないものであり、  前記触媒が、（ａ）少なくとも１つの貴金属と、（ｂ）少なくとも１つのアルカリ金属又は少なくとも１つのアルカリ土金属を含む少なくとも１つの金属を含んでなり、その構成は以下のうちの１つである：
（i）前記少なくとも１つのアルカリ金属又は少なくとも１つのアルカリ土金属が、前記押出しソリッド本体全体に渡って存在してなり、
（ii）前記少なくとも１つのアルカリ金属又は前記少なくとも１つのアルカリ土金属の大部分が、前記押出しソリッド本体の表面に位置してなり、
（iii）前記少なくとも１つのアルカリ金属又は前記少なくとも１つのアルカリ土金属が、前記押出しソリッド本体の表面上の１つ以上のコーティング層に収容されてなり、
（iv）前記少なくとも１つのアルカリ金属又は前記少なくとも１つのアルカリ土金属が、前記押出しソリッド本体全体に渡って存在し、前記押出しソリッド本体の表面に高い濃度で存在してなり、
（v）前記少なくとも１つのアルカリ金属又は前記少なくとも１つのアルカリ土金属が、前記押出しソリッド本体全体に渡って存在し、前記押出しソリッド本体の表面上の１つ以上のコーティング層に収容されてなり、又は
（vi）前記少なくとも１つのアルカリ金属又は前記少なくとも１つのアルカリ土金属が、前記押出しソリッド本体全体に渡って存在し、前記押出しソリッド本体の表面に高い濃度で存在し、且つ前記押出しソリッド本体の表面上の１つ以上のコーティング層に収容されてなり、
ここで、前記押出しソリッド本体の表面上の１つ以上のコーティング層におけるゼオライトモレキュラーシーブ、非ゼオライトモレキュラーシーブ、又はこれらのうち２つ以上のモレキュラーシーブの混合物はいずれも、前記少なくとも１つのアルカリ金属、セリウム化合物、又は少なくとも１つのアルカリ土金属の位置とは異なる分離された別個の層に存在する、ＮＯｘ吸収剤触媒。
【請求項２】
（Ｂ）において、それぞれ、
（ａ）前記押出しソリッド本体全体に渡って存在し、
（ｂ）前記押出しソリッド本体の表面に更に高い濃度で存在し、
（ｃ）前記押出しソリッド本体の表面上の１つ以上のコーティング層に収容される、前記少なくとも１つのアルカリ金属又は前記少なくとも１つのアルカリ土金属が、他の位置に存在する前記少なくとも１つのアルカリ金属又は前記少なくとも１つのアルカリ土金属と異なるものである、請求項１に記載のＮＯｘ吸収剤触媒。
【請求項３】
前記少なくとも１つの貴金属が、前記押出しソリッド本体の表面上の１つ以上のコーティング層で支持され、
前記各コーティング層が、１つ以上の選択的に安定化したアルミナ、シリカ、チタニア、選択的に安定化したセリア、選択的に安定化したジルコニア、バナジア、酸化ランタン、スピネル及びこれらのうち２つ以上の混合物を含むものである、請求項１又は２に記載のＮＯｘ吸収剤触媒。
【請求項４】
２つ以上のコーティング層を含んでなり、
第１の基底層が選択的に安定化したセリアとスピネルの混合物を含むものである、請求項３に記載のＮＯｘ吸収剤触媒。
【請求項５】
第１の基底層を覆う第２の層が、１つ以上のアルミナと選択的に安定化したジルコニア上に支持されたロジウムを含むものである、請求項４に記載のＮＯｘ吸収剤触媒。
【請求項６】
前記第２の層を覆う第３の層が、実質的にアルカリ金属とアルカリ土金属を含まないバルク還元可能な酸化物上に支持されたゼオライト又は白金及び／又はパラジウムを含むものである、請求項５に記載のＮＯｘ吸収剤触媒。
【請求項７】
１つ以上のコーティング層を含んでなり、
白金及び／又はパラジウムが前記押出しソリッド本体の表面に位置し、
第１の基底層が１つ以上のアルミナ及び選択的に安定化したジルコニア上に支持されたロジウムを含むものである、請求項３に記載のＮＯｘ吸収剤触媒。
【請求項８】
前記第１の層を覆う第２の層が、実質的にアルカリ金属とアルカリ土金属を含まないバルク還元可能な酸化物上に支持されたゼオライト又は白金及び／又はパラジウムを含むものである、請求項７に記載のＮＯｘ吸収剤触媒。
【請求項９】
前記バルク還元可能な酸化物が、酸化物、複合酸化物、及びマンガン、鉄、スズ、銅、コバルト又はセリウム及び選択可能に安定化したそれらの同族体からなる群より選択された１つ以上の金属を含む混合酸化物からなる群より選択されてなるものである、請求項６又は８に記載のＮＯｘ吸収剤触媒。
【請求項１０】
前記少なくとも１つのマトリックス成分が、コーディエライト、窒化物、炭化物、ホウ化物、合金、リチウムアルミノケイ酸塩、スピネル、選択的にドーピングされたアルミナ、シリカソース、チタニア、ジルコニア、チタニア-ジルコニア、ジルコン及びこれらのうち２つ以上の混合物からなる群より選択されてなるものである、請求項１〜９の何れか一項に記載のＮＯｘ吸収剤触媒。
【請求項１１】
前記押出しソリッド本体が少なくとも１つの金属を含んでなり、前記少なくとも１つの金属は、前記押出しソリッド本体全体に渡って存在するが、前記ゼオライトモレキュラーシーブ成分、前記非ゼオライトモレキュラーシーブ成分、又は前記ゼオライトモレキュラーシーブ成分と前記非ゼオライトモレキュラーシーブ成分のいずれか又は両方の混合物と結合されないものであり、遷移金属、ランタノイド、又はこれらのうち２つ以上の混合物からなる群より選択される、請求項１〜１０の何れか一項に記載の（Ａ）のＮＯｘ吸収剤触媒。
【請求項１２】
前記ランタノイド金属が、Ｌａ、Ｐｒ及びＣｅから選択されるものである、請求項１１に記載のＮＯｘ吸収剤触媒。
【請求項１３】
前記アルカリ金属が、Ｋ及びＣｓから選択されるものである、請求項１〜１２の何れか一項に記載のＮＯｘ吸収剤触媒。
【請求項１４】
前記アルカリ土金属が、Ｂａ及びＳｒから選択されるものである、請求項１〜１３の何れか一項に記載のＮＯｘ吸収剤触媒。
【請求項１５】
ウォールフローフィルタの形態を有してなる、請求項１〜１４の何れか一項によるＮＯｘ吸収剤触媒。
【請求項１６】
請求項１〜１５の何れか一項の（Ａ）による触媒を製造する方法であって、
粉末の出発物質を混合してソリッド押出し本体を形成し、ここで、前記粉末の出発物質が、少なくとも１つのマトリックス成分又はこれの１つ以上の前駆体、少なくとも１つのアルカリ金属化合物、セリウム化合物、又は少なくとも１つのアルカリ土金属化合物ではない少なくとも１つの金属に選択的に結合される選択的ゼオライトモレキュラーシーブ、非ゼオライトモレキュラーシーブ、又はこれらのうち２つ以上の混合物、及び選択的に少なくとも１つの金属化合物、選択的な無機繊維、選択的に添加された有機補助剤であり、
少なくとも１つの金属の金属塩を選択的に含有する酸又はアルカリ水溶液でプラスチック化合物内に混合物を形成するように、混合及び／又は混練を通じて処理し、
前記混合物を、触媒本体に押し出し、前記触媒本体を乾燥させ、ソリッド押出し本体を形成するために焼成し、
前記ソリッド押出し本体が、１０-９５重量％の少なくとも１つのマトリックス成分、及び５-９０重量％のゼオライトモレキュラーシーブ、非ゼオライトモレキュラーシーブ、又はこれらのうち２つ以上の混合物を含んでなるが、少なくとも１つのアルカリ金属化合物、セリウム化合物、又は少なくとも１つのアルカリ土金属化合物を含まないように、前記出発物質の量的比率を選択し、及び
前記ソリッド押出し本体の表面を、（ａ）少なくとも１つの貴金属、及び（ｂ）少なくとも１つのアルカリ金属又は少なくとも１つのアルカリ土金属を含んでなる少なくとも１つの金属を含む少なくとも１つ以上のコーティング層でコーティング処理することを含む、触媒を製造する方法。
【請求項１７】
請求項１〜１５の何れか一項の（Ｂ）による触媒を製造する方法であって、
粉末の出発物質を混合してソリッド押出し本体を形成し、ここで、前記粉末の出発物質が、少なくとも１つのマトリックス成分又はこれの１つ以上の前駆体、及び選択的に安定化したセリア、及び選択的な少なくとも１つの金属化合物、選択的な無機繊維、選択的に添加された有機補助剤であり、
少なくとも１つの金属の金属塩を選択的に含有する酸又はアルカリ水溶液でプラスチック化合物内に混合物を形成するように、混合及び／又は混練を通じて処理し、
前記混合物を、触媒本体に押し出し、前記触媒本体を乾燥させ、ソリッド押出し本体を形成するために焼成し、
前記ソリッド押出し本体が、１０-９５重量％の少なくとも１つのバインダー／マトリックス成分、及び５-８０重量％の選択的に安定化したセリアを含んでなるが、ゼオライトモレキュラーシーブ、非ゼオライトモレキュラーシーブ、又はこれらのうち２つ以上の混合物を含まないように、前記出発物質の量的比率を選択し、及び
前記ソリッド押出し本体の表面を少なくとも１つの金属で選択的に含浸及び／又は（ａ）少なくとも１つの貴金属、及び（ｂ）少なくとも１つのアルカリ金属又は少なくとも１つのアルカリ土金属を含んでなる少なくとも１つの金属を含む少なくとも１つのコーティング層で前記ソリッド押出し本体の表面を選択的にコーティング処理することを含み、その構成は以下のうちの１つである：
（i）前記少なくとも１つのアルカリ金属又は少なくとも１つのアルカリ土金属が、前記押出しソリッド本体全体に渡って存在してなり、
（ii）前記少なくとも１つのアルカリ金属又は前記少なくとも１つのアルカリ土金属の大部分が、前記押出しソリッド本体の表面に位置してなり、
（iii）前記少なくとも１つのアルカリ金属又は前記少なくとも１つのアルカリ土金属が、前記押出しソリッド本体の表面上の１つ以上のコーティング層に収容されてなり、
（iv）前記少なくとも１つのアルカリ金属又は前記少なくとも１つのアルカリ土金属が、前記押出しソリッド本体全体に渡って存在し、前記押出しソリッド本体の表面に高い濃度で存在してなり、
（v）前記少なくとも１つのアルカリ金属又は前記少なくとも１つのアルカリ土金属が、前記押出しソリッド本体全体に渡って存在し、前記押出しソリッド本体の表面上の１つ以上のコーティング層に収容されてなり、又は
（vi）前記少なくとも１つのアルカリ金属又は前記少なくとも１つのアルカリ土金属が、前記押出しソリッド本体全体に渡って存在し、前記押出しソリッド本体の表面に高い濃度で存在し、且つ前記押出しソリッド本体の表面上の１つ以上のコーティング層に収容されてなり、
ここで、前記押出しソリッド本体の表面上の１つ以上のコーティング層におけるゼオライトモレキュラーシーブ、非ゼオライトモレキュラーシーブ、又はこれらのうち２つ以上のモレキュラーシーブの混合物はいずれも、前記少なくとも１つのアルカリ金属、セリウム化合物、又は少なくとも１つのアルカリ土金属の位置とは異なる分離された別個の層に存在する、触媒を製造する方法。
【請求項１８】
車両内燃機関から発生した排気ガス内の窒素酸化物（ＮＯｘ）を転換する方法であって、
リーン排気ガスを請求項１〜１５の何れか一項に記載のＮＯｘ吸収剤触媒と接触させてＮＯｘを吸着させ、及び
間欠的に前記ＮＯｘ吸収剤触媒をリッチな排気ガスと接触させて吸収されたＮＯｘを脱着させ、ＮＯｘをＮ２に転換させることを含んでなる、方法。
【請求項１９】
請求項１〜１５の何れか一項に記載のＮＯｘ吸収剤触媒を備えてなる、内燃機関用排気システム。
【請求項２０】
内燃機関と請求項１９に記載の排気システムとを備えてなる、車両。